(57)【要約】【課題】施工が容易で、漏水を確実にかつ長期間防ぐ。【解決手段】テープ状の形成される漏水補修材２は、柔軟性と遮水性とを有する薄膜の基材３と、この基材３に接合され、柔軟性と遮水性とを有しコンクリート水路６の表面７に生じた凹凸部の最大高低差Ｄに応じて所定の厚さＴを確保して形成された変形自在な付着層４とを備えている。基材３は、付着層４の変形に追随可能な柔軟性と伸縮性とを有する耐候性に優れた素材により、付着層４は、コンクリート水路表面７の伸縮挙動に追随して変位を吸収可能な変形性を有する素材によりそれぞれ構成されるとともに、基材３と付着層４との柔軟性に差を設けるようにしている。付着層４は、目地部８を覆ってコンクリート水路６の表面７に貼り付けられるようになっている。【選択図】  図１
2010133203.tif 000002
【特許請求の範囲】
【請求項１】
柔軟性と遮水性とを有する薄膜の基材と、この基材に接合され、柔軟性と遮水性とを有し水利構造物の表面に生じた凹凸部の高低差に応じて所定の厚さを確保して形成された変形自在な付着層とを備え、この付着層が水利構造物表面に貼り付けられる漏水補修材であって、
付着層を、水利構造物表面の伸縮挙動に追随して変位を吸収可能な伸縮性を有する素材により構成し、基材を、付着層に追随可能な柔軟性と伸縮性とを有する耐候性の素材により構成し、
基材は、アルミフィルム、ポリエチレン樹脂系フィルム、フッ素樹脂系フィルムまたは複数の層を積層化したラミネートシートのうち少なくともいずれか１から構成され、付着層は、ブチルゴム系粘着材、エポキシ樹脂系接着材、ポリウレタン樹脂系接着材または改質アスファルト系粘着材のうち少なくともいずれか１から構成されるとともにその厚みを１〜３ｍｍに形成し、これら基材と付着層とで柔軟性に差を設けたことを特徴とするコンクリート水利構造物の漏水補修材。
【請求項２】
基材をラミネートシートから構成し、このラミネートシートを、ポリビニルアルコール系連続繊維シートの補強層両面をそれぞれ高耐候性フッ素フィルムと不織布とにより挟んで積層化したシートまたは高耐候性フッ素フィルムと不織布とを積層化したシートのうちいずれか１により構成したことを特徴とする請求項１に記載のコンクリート水利構造物の漏水補修材。
【請求項３】
漏水補修材を幅１００ｍｍないし１５０ｍｍのテープ状に形成したことを特徴とする請求項１または２に記載のコンクリート水利構造物の漏水補修材。
【請求項４】
水利構造物がコンクリート製の水路であることを特徴とする請求項１ないし３のうちいずれか１に記載のコンクリート水利構造物の漏水補修材。
【請求項５】
柔軟性と遮水性とを有する薄膜の基材と、この基材に接合され、柔軟性と遮水性とを有し水利構造物の表面に生じた凹凸部の高低差に応じて所定の厚さを確保して形成された変形自在な付着層とを備え、この付着層が水利構造物表面に貼り付けられる漏水補修材であって、
付着層を、水利構造物表面の伸縮挙動に追随して変位を吸収可能な伸縮性を有する素材により構成し、基材を、付着層に追随可能な柔軟性と伸縮性とを有する耐候性の素材により構成し、
基材は、アルミフィルム、ポリエチレン樹脂系フィルム、フッ素樹脂系フィルムまたは複数の層を積層化したラミネートシートのうち少なくともいずれか１から構成され、付着層は、ブチルゴム系粘着材、エポキシ樹脂系接着材、ポリウレタン樹脂系接着材または改質アスファルト系粘着材のうち少なくともいずれか１から構成されるとともにその厚みを１〜３ｍｍに形成し、これら基材と付着層とで柔軟性に差を設け、
この漏水補修材をテープ状に形成し、
この漏水補修テープを、水利構造物の漏水箇所または目地部に応じて所定寸法にカットする工程と、カットされたテープの付着層を、上記漏水箇所または目地部を覆って水利構造物表面に貼り付ける工程とを有することを特徴とするコンクリート水利構造物の漏水補修材を用いた漏水補修方法。
【請求項６】
水利構造物がコンクリート製の水路であって、漏水補修テープの付着層を、改質アスファルト系粘着材により構成し、コンクリート製水路の表面にアスファルト系プライマーまたはエポキシ樹脂系プライマーのうちいずれか一方を塗布した後、漏水補修テープを貼り付けることを特徴とする請求項５に記載のコンクリート水利構造物の漏水補修材を用いた漏水補修方法。
【発明の詳細な説明】
【技術分野】
【０００１】
本発明は、貯水池や水路などの水利構造物の漏水補修材とその漏水補修材を用いた漏水補修方法に関するものである。
【背景技術】
【０００２】
一般に、コンクリート水路等のコンクリート水利構造物を長期間使用すると、コンクリート躯体間の目地材や部材間の継目に充填された充填材が劣化・脱落し、漏水が発生することがある。また、コンクリート躯体に生じたひび割れから漏水が発生し、流量や貯水量が低下することがある。これらの問題に対し、近年、農家が直接水路等の補修を行うことができる補修材の開発やその適用、また、施工工事の簡素化が求められている。
【０００３】
従来、水利構造物の漏水対策において、簡易的な漏水対策としては、ゴム系テープ材や、ブチルゴム等と金属箔（アルミ、ステンレス等）とを組み合わせたいわゆる「防水テープ」等を、補修箇所に貼ることにより漏水を防止する施工方法が知られている。例えば、従来、硬化後弾性を発現する下塗り下地材を、コンクリート構造物のひび割れ部分を覆って塗布し、その上に補強テープを貼るとともに、この補強テープに接着剤を含浸させて固着させて高剛性化し、その表面に上塗り仕上げ材を塗布するひび割れの補修方法が知られている（例えば、特許文献１参照。）。また、漏水箇所を目地材で防水処理し、目地部を跨ぐように伸び性に富んだ光硬化型繊維強化樹脂シートをコンクリート壁に貼り付け、シートの両端部のみを接着し、目地部を跨いで配置される中間部を非接着部とし、シートに光照射して硬化させる補修方法も提案されている（例えば、特許文献２参照。）。さらに、下地にプライマーを塗り、この下地上に少なくともセメントと樹脂エマルションからなる接着層を、次に防水シートを、さらに少なくともセメントと樹脂エマルションからなる表面層を順に積層して配置したコンクリート水路改修方法であって、防水シートを熱可塑性樹脂防水シートにより構成したものが知られている。（例えば、特許文献３、４参照。）。また、繊維シートの表面にウレア系の樹脂をコーティングし、次いで、得られた可撓性補強材の裏面に接着剤を塗布した状態でコンクリート表面に貼り付ける水路構造体の表面補強方法が知られている（例えば、特許文献５参照。）。
【０００４】
さらに、細長の基材の片面中央部に粘着層を、長手方向に両端縁に粘着層のない延出部を備えた目地テープを用い、この目地テープを、コンクリート下地の目地部上を粘着層で塞ぐようにして貼着し、下地面と目地テープの上から塗膜防水層を形成する塗膜防水工法が知られている（例えば、特許文献６参照。）。この特許文献６に記載の工法には、基材の素材として、例えば、ポリビニルアルコール（ビニロン）；ポリエチレンテレフタレート、ポリブチレンテレフタレート等のポリエステル；ポリプロピレン等のポリオレフィン；ガラス；カーボン等が挙げられ、基材の構成としては、前記素材により形成された不織布、クロス（織布、編布）等の単独又はこれらの複合体が挙げられる点が示されている。また、粘着層を構成する粘着剤として、例えば、天然ゴム系粘着剤；ポリイソプレンゴム、ブチルゴム、ブチル−イソプレンゴム等の合成ゴム系粘着剤；ゴムアスファルト系粘着剤；アクリル酸系粘着剤等が挙げられ、これらを単独で又は２種以上を混合して用いる点が示されている。さらに、塗膜防水層を形成する防水材としては、水系でも溶剤系でもよく、例えば、ウレタンゴム系、アクリルゴム系、クロロプレンゴム系、ゴムアスファルト系、シリコーンゴム系等のゴム系防水材；アクリル系樹脂、アクリル−スチレン系樹脂、アクリル−ウレタン系樹脂、アクリル−シリコーン系樹脂、酢酸ビニル系樹脂、酢酸ビニル−アクリル系樹脂、エチレン−酢酸ビニル系樹脂、酢酸ビニル−エチレン−アクリル系樹脂等からなる樹脂エマルジョンと、ポルトランドセメント、アルミナセメント等のセメントと、珪砂等の骨材とを含有してなるポリマーセメント系防水材等が挙げられ、これらは単独で又は２種以上を混合して用いる点が示されている。また、連続発泡ポリウレタンの反発弾性体からなるテープ基材の裏面側にアクリル糊からなる厚み５μｍの粘着材層を形成し、表面側に厚み１００μｍの低密度ポリエチレンからなる樹脂フィルムに厚み７μｍのアルミ箔からなるアルミ被膜を設けたアルミフィルム層を形成した目地テープが知られている（例えば、特許文献７参照。）。さらに、下地上にポリウレタン樹脂系防水テープを貼着し、防水テープを貼着した部分と未貼着の部分の上に塗膜防水層を形成し、塗膜防水層もポリウレタン樹脂系塗膜防水材を用いた塗膜防水工法が知られている（例えば、特許文献８参照。）。
【０００５】
【特許文献１】特開２００２−３８７２７号公報（第３頁、図１）
【特許文献２】特開２００５−２７３１５９号公報（第４頁、図２）
【特許文献３】特開２００７−１９８１１８号公報（第５、６頁、図１）
【特許文献４】特開２００７−１９８１１９号公報（第３、４頁、図２）
【特許文献５】特開２００４−７６３２１号公報（第３頁、図１）
【特許文献６】特開２００７−１１３２６８号公報（第３、４頁、図１）
【特許文献７】特開平９−１２５５４２号公報（第３頁、図１）
【特許文献８】特開２００３−９０１０６号公報（第３、４頁、図５、６）
【発明の開示】
【発明が解決しようとする課題】
【０００６】
しかしながら、上記特許文献１〜８に係る防水テープまたは漏水補修材による漏水防止工法では、防水テープを接着させるコンクリート躯体表面が平滑状態であることを前提にしており、例えば、長期間の浸食作用によりコンクリート水路表面が凹凸で不陸となっている場合には、特許文献３または６に記載の工法のようにコンクリートの下地に接着層の塗布に先行してプライマーを塗り、平滑化処理（不陸調整処理）を行う必要がある。このため、施工作業が煩雑化しコストアップを招くという問題がある。さらに、上記特許文献１〜８に係る防水テープや漏水補修材では、長寿命化や耐水性能を図るため、基材側の伸び性を抑えて剛性を向上させるため、「硬い」材料を表面に用いている。このため、コンクリート水路では、躯体の温度変化による伸縮挙動に追従できないという問題がある。特に、目地部やひび割部における伸縮挙動の繰り返しなどにより、目地部やひび割れ部に接着した防水テープでは、長期間、補修効果を持続させることができない。他方、逆に、通水側の基材に伸縮挙動に対する追従性を向上させるため、柔軟性、弾性、可撓性に富む材料を使用すると、通水表面における耐久性（耐候性、耐摩耗性）が低下し、防水テープまたは漏水補修材の表面劣化、ひび割れ等が生じる虞がある。
【０００７】
本発明は、上記課題を解決するためになされたもので、簡素な構成でコストを低減できかつ施工が容易で、水利構造物側から外部への漏水を確実にかつ長期間防ぐことができるコンクリート水利構造物の漏水補修材とそれを用いた漏水補修方法を得ることを目的とする。
【課題を解決するための手段】
【０００８】
本発明の請求項１に係るコンクリート水利構造物の漏水補修材は、柔軟性と遮水性とを有する薄膜の基材と、この基材に接合され、柔軟性と遮水性とを有し水利構造物の表面に生じた凹凸部の高低差に応じて所定の厚さを確保して形成された変形自在な付着層とを備え、この付着層が水利構造物表面に貼り付けられる漏水補修材であって、付着層を、水利構造物表面の伸縮挙動に追随して変位を吸収可能な伸縮性を有する素材により構成し、基材を、付着層に追随可能な柔軟性と伸縮性とを有する耐候性の素材により構成し、基材は、アルミフィルム、ポリエチレン樹脂系フィルム、フッ素樹脂系フィルムまたは複数の層を積層化したラミネートシートのうち少なくともいずれか１から構成され、付着層は、ブチルゴム系粘着材、エポキシ樹脂系接着材、ポリウレタン樹脂系接着材または改質アスファルト系粘着材のうち少なくともいずれか１から構成されるとともにその厚みを１〜３ｍｍに形成し、これら基材と付着層とで柔軟性に差を設けたことを特徴とするものである。
【０００９】
本発明の請求項１に係るコンクリート水利構造物の漏水補修材では、柔軟性と遮水性とを有する薄膜の基材と、この基材に接合され、柔軟性と遮水性とを有し水利構造物の表面に生じた凹凸部の高低差に応じて所定の厚さを確保して形成された変形自在な付着層とを備え、この付着層が水利構造物表面に貼り付けられる漏水補修材であって、付着層を、水利構造物表面の伸縮挙動に追随して変位を吸収可能な伸縮性を有する素材により構成し、基材を、付着層に追随可能な柔軟性と伸縮性とを有する耐候性の素材により構成し、基材は、アルミフィルム、ポリエチレン樹脂系フィルム、フッ素樹脂系フィルムまたは複数の層を積層化したラミネートシートのうち少なくともいずれか１から構成され、付着層は、ブチルゴム系粘着材、エポキシ樹脂系接着材、ポリウレタン樹脂系接着材または改質アスファルト系粘着材のうち少なくともいずれか１から構成されるとともにその厚みを１〜３ｍｍに形成し、これら基材と付着層とで柔軟性に差を設けたことにより、付着層が水利構造物の躯体表面に貼り付けられると、たとえ、躯体表面に凹凸があってもこの凹凸面に密着して付着層が付着される。そして、水利構造物の躯体側が伸縮すると、付着層はその伸縮に追随して伸縮して変形し、基材は付着層の伸縮に追随して伸縮かつ変形する。このため、水利構造物の躯体に対する密着性が保持されるとともに、躯体側の伸縮に対する追従性が向上する。このように、基材側を付着層側に追随させて両者の相対的なずれを抑制し、水利構造物躯体側の伸縮挙動の大部分を付着層で吸収して緩和するので、基材側に構造体側の伸縮挙動が直接伝わりにくい。さらに、水利構造物躯体内の静水圧の作用により基材が躯体側に押し付けられても付着層は吸収して緩和するので反発がなく、躯体との密着性が高まり止水性が向上する。そして、基材は付着層の変形に追随可能な伸び性をとともに耐候性を発揮し、付着層は水利構造物表面の伸縮挙動に追随して変位を吸収可能な変形性を発揮する。このため、水利構造物側から外部への漏水が阻止され、しかも漏水は長期間に亘り阻止される。
【００１０】
本発明の請求項２に係るコンクリート水利構造物の漏水補修材は、基材をラミネートシートから構成し、このラミネートシートを、ポリビニルアルコール系連続繊維シートの補強層両面をそれぞれ高耐候性フッ素フィルムと不織布とにより挟んで積層化したシートまたは高耐候性フッ素フィルムと不織布とを積層化したシートのうちいずれか１により構成したことを特徴とするものである。
【００１１】
本発明の請求項２に係るコンクリート水利構造物の漏水補修材では、基材をラミネートシートから構成し、このラミネートシートを、ポリビニルアルコール系連続繊維シートの補強層両面をそれぞれ高耐候性フッ素フィルムと不織布とにより挟んで積層化したシートまたは高耐候性フッ素フィルムと不織布とを積層化したシートのうちいずれか１により構成したことにより、耐候性が向上し、漏水をより長期間に亘り阻止する。
【００１２】
本発明の請求項３に係るコンクリート水利構造物の漏水補修材は、漏水補修材を幅１００ｍｍないし１５０ｍｍのテープ状に形成したことを特徴とするものである。
【００１３】
本発明の請求項３に係るコンクリート水利構造物の漏水補修材では、漏水補修材を幅１００ｍｍないし１５０ｍｍのテープ状に形成したことにより、施工時、テープ状の漏水補修材を施工部位に応じてカットして施工面に接着するだけで作業が完了するので、施工が簡素化され、作業のコストダウンを図ることができる。
【００１４】
本発明の請求項４に係るコンクリート水利構造物の漏水補修材は、水利構造物がコンクリート製の水路であることを特徴とするものである。
【００１５】
本発明の請求項４に係るコンクリート水利構造物の漏水補修材では、水利構造物がコンクリート製の水路であることにより、コンクリート製水路の目地部や経年摩耗した部位、ひび割れ部に用いても、コンクリートの伸縮に追随するので、確実に漏水を阻止する。
【００１６】
本発明の請求項５に係るコンクリート水利構造物の漏水補修材を用いた漏水補修方法は、柔軟性と遮水性とを有する薄膜の基材と、この基材に接合され、柔軟性と遮水性とを有し水利構造物の表面に生じた凹凸部の高低差に応じて所定の厚さを確保して形成された変形自在な付着層とを備え、この付着層が水利構造物表面に貼り付けられる漏水補修材であって、付着層を、水利構造物表面の伸縮挙動に追随して変位を吸収可能な伸縮性を有する素材により構成し、基材を、付着層に追随可能な柔軟性と伸縮性とを有する耐候性の素材により構成し、基材は、アルミフィルム、ポリエチレン樹脂系フィルム、フッ素樹脂系フィルムまたは複数の層を積層化したラミネートシートのうち少なくともいずれか１から構成され、付着層は、ブチルゴム系粘着材、エポキシ樹脂系接着材、ポリウレタン樹脂系接着材または改質アスファルト系粘着材のうち少なくともいずれか１から構成されるとともにその厚みを１〜３ｍｍに形成し、これら基材と付着層とで柔軟性に差を設け、この漏水補修材をテープ状に形成し、この漏水補修テープを、水利構造物の漏水箇所または目地部に応じて所定寸法にカットする工程と、カットされたテープの付着層を、上記漏水箇所または目地部を覆って水利構造物表面に貼り付ける工程とを有することを特徴とするものである。
【００１７】
本発明の請求項５に係るコンクリート水利構造物の漏水補修材を用いた漏水補修方法では、柔軟性と遮水性とを有する薄膜の基材と、この基材に接合され、柔軟性と遮水性とを有し水利構造物の表面に生じた凹凸部の高低差に応じて所定の厚さを確保して形成された変形自在な付着層とを備え、この付着層が水利構造物表面に貼り付けられる漏水補修材であって、付着層を、水利構造物表面の伸縮挙動に追随して変位を吸収可能な伸縮性を有する素材により構成し、基材を、付着層に追随可能な柔軟性と伸縮性とを有する耐候性の素材により構成し、基材は、アルミフィルム、ポリエチレン樹脂系フィルム、フッ素樹脂系フィルムまたは複数の層を積層化したラミネートシートのうち少なくともいずれか１から構成され、付着層は、ブチルゴム系粘着材、エポキシ樹脂系接着材、ポリウレタン樹脂系接着材または改質アスファルト系粘着材のうち少なくともいずれか１から構成されるとともにその厚みを１〜３ｍｍに形成し、これら基材と付着層とで柔軟性に差を設け、この漏水補修材をテープ状に形成し、この漏水補修テープを、水利構造物の漏水箇所または目地部に応じて所定寸法にカットする工程と、カットされたテープの付着層を、上記漏水箇所または目地部を覆って水利構造物表面に貼り付ける工程とを有するようにしたことにより、漏水補修テープを、水利構造物の漏水箇所または目地部に応じて所定寸法にカットした後、カットされたテープの付着層を、上記漏水箇所または目地部を覆って水利構造物表面に接着させるだけで施工が完了するので、作業が効率化される。水利構造物表面に接着された漏水補修テープは、水利構造物の躯体側が伸縮すると、付着層はその伸縮に追随して変形し、基材は付着層の変形に追随して伸縮する。このため、水利構造物の躯体に対する密着性が向上するとともに、躯体側の伸縮に対する追従性が向上する。そして、基材は付着層の変形に追随可能な伸び性をとともに耐候性を発揮し、付着層は水利構造物表面の伸縮挙動に追随して変位を吸収可能な変形性を発揮する。このため、水利構造物側から外部への漏水が阻止され、しかも漏水は長期間に亘り阻止される。
【００１８】
本発明の請求項６に係るコンクリート水利構造物の漏水補修材を用いた漏水補修方法は、水利構造物がコンクリート製の水路であって、漏水補修テープの付着層を、改質アスファルト系粘着材により構成し、コンクリート製水路の表面にアスファルト系プライマーまたはエポキシ樹脂系プライマーのうちいずれか一方を塗布した後、漏水補修テープを貼り付けることを特徴とするものである。
【００１９】
本発明の請求項６に係るコンクリート水利構造物の漏水補修材を用いた漏水補修方法では、水利構造物がコンクリート製の水路であって、漏水補修テープの付着層を、改質アスファルト系粘着材により構成し、コンクリート製水路の表面にアスファルト系プライマーまたはエポキシ樹脂系プライマーのうちいずれか一方を塗布した後、漏水補修テープを貼り付けることにより、漏水補修テープの付着層がコンクリート構造体の表面に密着する密着性がより増大し漏水阻止性能が向上する。
【発明の効果】
【００２０】
本発明の請求項１に係るコンクリート水利構造物の漏水補修材では、柔軟性と遮水性とを有する薄膜の基材と、この基材に接合され、柔軟性と遮水性とを有し水利構造物の表面に生じた凹凸部の高低差に応じて所定の厚さを確保して形成された変形自在な付着層とを備え、この付着層が水利構造物表面に貼り付けられる漏水補修材であって、付着層を、水利構造物表面の伸縮挙動に追随して変位を吸収可能な伸縮性を有する素材により構成し、基材を、付着層に追随可能な柔軟性と伸縮性とを有する耐候性の素材により構成し、基材は、アルミフィルム、ポリエチレン樹脂系フィルム、フッ素樹脂系フィルムまたは複数の層を積層化したラミネートシートのうち少なくともいずれか１から構成され、付着層は、ブチルゴム系粘着材、エポキシ樹脂系接着材、ポリウレタン樹脂系接着材または改質アスファルト系粘着材のうち少なくともいずれか１から構成されるとともにその厚みを１〜３ｍｍに形成し、これら基材と付着層とで柔軟性に差を設けて構成したので、漏水を長期間に亘って阻止し、メンテナンスに要するコストを低減でき、しかも施工作業を効率化することができる。
【００２１】
本発明の請求項５に係るコンクリート水利構造物の漏水補修材を用いた漏水補修方法では、柔軟性と遮水性とを有する薄膜の基材と、この基材に接合され、柔軟性と遮水性とを有し水利構造物の表面に生じた凹凸部の高低差に応じて所定の厚さを確保して形成された変形自在な付着層とを備え、この付着層が水利構造物表面に貼り付けられる漏水補修材であって、付着層を、水利構造物表面の伸縮挙動に追随して変位を吸収可能な伸縮性を有する素材により構成し、基材を、付着層に追随可能な柔軟性と伸縮性とを有する耐候性の素材により構成し、基材は、アルミフィルム、ポリエチレン樹脂系フィルム、フッ素樹脂系フィルムまたは複数の層を積層化したラミネートシートのうち少なくともいずれか１から構成され、付着層は、ブチルゴム系粘着材、エポキシ樹脂系接着材、ポリウレタン樹脂系接着材または改質アスファルト系粘着材のうち少なくともいずれか１から構成されるとともにその厚みを１〜３ｍｍに形成し、これら基材と付着層とで柔軟性に差を設け、この漏水補修材をテープ状に形成し、この漏水補修テープを、水利構造物の漏水箇所または目地部に応じて所定寸法にカットする工程と、カットされたテープの付着層を、上記漏水箇所または目地部を覆って水利構造物表面に貼り付ける工程とを有するようにしたので、施工に要する作業時間を短縮して効率化を図ることができる。
【発明を実施するための最良の形態】
【００２２】
施工作業を簡略化してコストダウンを図り漏水を確実にかつ長期間防ぐという目的を、基材を、アルミフィルム、ポリエチレン樹脂系フィルム、フッ素樹脂系フィルムまたは補強層を積層化したラミネートシートのうち少なくともいずれか１から構成し、この基材に接合される付着層を、ブチルゴム系粘着材、エポキシ樹脂系接着材、ポリウレタン樹脂系接着材または改質アスファルト系粘着材のうち少なくともいずれか１から構成し、この付着層の厚みを、コンクリート水利構造物の躯体表面に生じた凹凸部の高低差に応じて１〜３ｍｍに形成して構成し、さらに、この漏水補修材を、幅１００ｍｍないし１５０ｍｍのテープ状に形成して漏水補修テープを形成し、この漏水補修テープを躯体表面に接着し、付着層がコンクリート水利構造物表面の伸縮挙動に追随して変形すると、基材が付着層の変形に追随して伸縮するようにしたことにより実現した。
【実施例１】
【００２３】
以下、図面に示す各実施例により本発明を説明する。図１は、本発明の第１の実施例に係るコンクリート水利構造物の漏水補修材を示す要部の断面図、図２は、図１の漏水補修材をテープ状にカットし巻回して最終製品とした状態を示す説明図である。本発明の第１の実施例に係るコンクリート水利構造物の漏水補修材２は、図１に示すように、柔軟性と遮水性とを有する薄膜の基材３と、この基材３に接合され、柔軟性と遮水性とを有し所定の厚さＴを有して形成された変形自在な付着層４とを備えて形成される。漏水補修材２は、付着層４がコンクリート水利構造物（水利構造物）のコンクリート水路（躯体）６の表面に接着されるようになっている。付着層４の厚さＴは、コンクリート水路６の表面に生じた凹凸部７の最大高低差Ｄに応じて決められるようになっている。コンクリート水路６の場合、好ましくは、付着層４の厚さＴは、およそ１〜３ｍｍの厚さを確保するように形成される。漏水補修材２は、図２に示すようにテープ状に形成され、基材３に接合された付着層４表面には剥離紙５が貼付され、巻回される。施工時には、施工箇所の長さに応じて巻回された漏水補修材２の巻回端を引き出しカットして用いるようになっている。テープ状に形成された漏水補修材２は、その幅をおよそ１００ｍｍないし１５０ｍｍの範囲とすることが好ましい。
【００２４】
基材３は、付着層４の変形に追随可能な柔軟性と伸縮性とを有する耐候性の素材により構成される。すなわち、アルミフィルム、ポリエチレン樹脂系フィルム、フッ素樹脂系フィルムまたは補強層を含む複数の層を積層化したラミネートシートのうち少なくともいずれか１から構成される。付着層４は、コンクリート水路６の表面の温度変化や経年変化による伸縮挙動に追随して変位を吸収可能な変形性を有する素材により構成される。すなわち、ブチルゴム系粘着材、エポキシ樹脂系接着材、ポリウレタン樹脂系接着材または改質アスファルト系粘着材のうち少なくともいずれか１から構成される。そして、これら基材３と付着層４との柔軟性には差を設け、付着層４の変形に基材３が追随するように構成し、両者の相対的なずれを抑制し、コンクリート水路６側の伸縮挙動の大部分を付着層４で吸収して緩和し、基材３側にコンクリート水路６側の伸縮挙動が直接伝わりにくくしている。基材３は、実験の結果、ラミネートシートまたはアルミフィルムを用いることが好ましい。また、付着層４は、実験の結果、接着層を形成する場合、エポキシ樹脂系接着材を、粘着層を形成する場合、改質アスファルト系粘着材をそれぞれ用いることが好ましい。すなわち、第１の実施例に係るテープ状に形成された漏水補修材２は、接着型と粘着型との２つのタイプを有し、接着型の漏水補修テープは、施工現場で強固な接着力を有する接着材が基材３に塗布されたテープで、接着材として、例えば、エポキシ樹脂系接着材またはポリウレタン樹脂系接着材のうちいずれか一方が用いられる。また、粘着型の漏水補修テープは、基材３の裏面に予め粘着材が積層されたテープで、粘着層として、例えば、ブチルゴム系粘着材または改質アスファルト系粘着材が用いられる。
【００２５】
基材３の素材となるアルミフィルム、ポリエチレン樹脂系フィルム、フッ素樹脂系フィルムまたは補強層を含む複数の層を積層化したラミネートシートはいずれも、コンクリート水路６間、目地８間の段差や比較的大きな凹凸（凹凸部７）に対する追従性を得ることができる程度の柔軟性を有している。またこれら素材はいずれも、ある程度の強度（伸び能力と引張り強度）を有している。これら素材は、付着層を保護するための紫外線遮断性や素材自体が有する耐候性、通水表面における耐摩耗性を備えている。このため、コンクリート水路６側の伸縮挙動の発生によってもひび割れや剥離等の損傷を受けにくくなる。また、テープ状漏水補修材２をコンクリート水路６に貼り付ける際に、面外方向からの応力に対してその応力が基材３内に残留しないようになっている。このため、貼り付け後にその復元力によって剥がれることがない。
【００２６】
付着層４の素材となるブチルゴム系粘着材、エポキシ樹脂系接着材、ポリウレタン樹脂系接着材または改質アスファルト系粘着材はいずれも、コンクリート水路６の凹凸部７表面への追随性と、コンクリート水路６側に伸縮挙動が発生した場合にそれを吸収するせん断変形性能とを有している。これら付着層４の素材は、変位（歪み）の発生に対して応力の発生を最小限に留めることができる程度の柔軟性を有している。付着層４には、引張り強度や圧縮強度などの強度は必要とされない。このため、コンクリート水路６側の伸縮挙動の殆どが付着層４で吸収されて緩和され、直接的に基材３側に伝わることがない。また、これら素材は、コンクリート水路６内の静水圧の作用により基材３がコンクリート水路６側に押し付けられてもその圧力を吸収して緩和するので反発がなく、コンクリート水路６との密着性が高まり止水性が向上するようになっている。
【００２７】
ラミネートシートは、ポリビニルアルコール連続繊維シート（以下、ＰＶＡ連続繊維シートと称す）の補強層を、表面の高耐候性フッ素フィルムと不織布とで挟んで積層化したシート（以下、補強層含有ラミネートシートをラミネートシート・第１タイプまたは特殊ラミネートシート（ＰＶＡ連続繊維シート有）という。）とすることが好ましい。また、ラミネートシートは、ＰＶＡ連続繊維シートの補強層を含まず、高耐候性フッ素フィルムと不織布とを積層化したシート（以下、補強層非含有ラミネートシートをラミネートシート・第２タイプまたは特殊ラミネートシート（ＰＶＡ連続繊維シート無）という。）により構成してもよい。ＰＶＡ連続繊維シートは、ポリビニルアルコールを連続して編み込んで構成される。
【００２８】
改質アスファルト系粘着材は、成分の差により相対的に中程度の粘着力を有するもの（以下、中粘着力タイプの改質アスファルト系粘着材を改質アスファルト系粘着材・タイプＩという。）と、相対的に強い粘着力を有するもの（以下、強粘着力タイプの改質アスファルト系粘着材を改質アスファルト系粘着材・タイプＩＩという。）とを適宜選択して用いられるようになっている。改質アスファルトとは、ゴムやプラスチックをアスファルトに添加したものをいう。
【００２９】
次に、本発明に係るコンクリート水利構造物の漏水補修材を用いた漏水補修方法について、上記第１の実施例に係る漏水補修材２の作用に基づいて説明する。テープ状に形成された基材３の一面に付着層４を接合し、付着層４表面に剥離紙５が貼付された漏水補修材２は、図２に示すように、巻回されて構成される。巻回された漏水補修材２は、コンクリート水路６の施工箇所の長さに応じて巻回された漏水補修材２の巻回端を引き出しカットして用いるようになっている。カットされたテープ状漏水補修材２（以下、漏水補修テープ２という。）は、施工現場で剥離紙５を取り除き、付着層４をコンクリート水路６側に向け、例えば、図３の（Ａ）、（Ｂ）および図４に示すように、コンクリート水路６のうち漏水を生じた目地部８を覆って貼り付けられる。目地部８を覆って貼り付けられた漏水補修テープ２は、貼り付けが完了した時点で、図５の（Ａ）に示すように、付着層４がコンクリート水路６表面の凹凸部７に押し付けられて付着されるものの、凹凸部７と付着層４との間に空隙Ｓが生じることがある。しかしながら、付着層４は、柔軟性を有しかつ所定の厚さＴ（１ないし３ｍｍ）を有し変形自在に形成されているので、時間の経過とともに、空隙Ｓは塞がれ、しかも、復元力がないので凹凸部７から剥がれることがない。さらに、施工後、コンクリート水路６に水が戻ると、付着層４は基材３側から静水圧も受けるので、空隙Ｓは消失し、基材３と凹凸部７との間は付着層４で満たされる。
【００３０】
漏水補修テープ２をコンクリート水路６に貼付後、コンクリート水路６が外気温の変化により水路６を構成する躯体が伸縮挙動すると、漏水補修テープ２は、付着層４がその伸縮に追随して変形し、基材３は付着層４の変形に追随して伸縮する。このため、コンクリート水路６に対する密着性が保持されるとともに、コンクリート水路６の伸縮に対する追従性が向上する。すなわち、図６の（Ａ）に示すように、外気温の低下により躯体６が縮小すると、目地部８は広がるものの、付着層４は躯体６表面の凹凸部７の変位と目地部８の幅拡大に追従する。また、図６の（Ｂ）に示すように、外気温の上昇により躯体６が伸長すると、目地部８は狭まるものの、付着層４は躯体６表面の凹凸部７の変位と目地部８の幅縮小に追従するようになっている。このように付着層４が、コンクリート水路６側の伸縮挙動に追従するのに対し、基材３は、付着層４側と柔軟性に差を設けて構成され、躯体６側の伸縮挙動の大部分を付着層４で吸収して緩和するので、付着層４との相対的なずれが抑制され、基材３側に躯体６側の伸縮挙動が直接的に伝わりにくい。このため、長期間経過しても付着層４のコンクリート水路６に対する密着性が保持され、漏水阻止性能が長期間維持される。さらに、コンクリート水路６内の静水圧の作用により基材３が水路６側に押し付けられても付着層４はその圧力を吸収して緩和するので、反発がなく、水路６との密着性が高まり止水性が向上する。
【００３１】
図７および図８はそれぞれ、本実施例に係る漏水補修テープ２と従来の漏水補修テープ１０２Ａ、１０２Ｂと用いて施工した例を比較して示す説明図で、図７の（Ａ）は、コンクリート水路表面に本実施例に係る漏水補修テープ２を用いて施工した例を、図７の（Ｂ）は、コンクリート水路表面に従来の漏水補修テープを用いて施工した例を示し、図８の（Ａ）は、コンクリート水路の段差のある目地部に本実施例に係る漏水補修テープ２を用いて施工した例を、図８の（Ｂ）は、コンクリート水路の段差のある目地部に従来の漏水補修テープを用いて施工した例をそれぞれ示している。図７の（Ｂ）および図８の（Ｂ）に示す従来の漏水補修テープは、基材に剛性や耐候性、強度はあるものの柔軟性のない素材で、付着層の変形に追随でなきない素材を用いた例を示している。図７の（Ｂ）に示す従来の漏水補修テープでは、付着層の厚さが薄い例を示しており、コンクリート水路表面に骨材や不陸等の大小の凹凸面がある場合、密着性が得られず、漏水の虞がある。これに対し、図７の（Ａ）に示す本実施例に係る漏水補修テープ２では、コンクリート水路表面の大小の凹凸面に対して付着層４はその凹凸面に応じて厚さが決められるので、付着層４は自身が有する柔軟性と変形性とにより凹凸面に密着する。基材３は付着層４に追随して伸び縮みするので、付着層４は凹凸面に対する密着性を保持したまま引き剥がされることがない。図８の（Ｂ）に示す従来の漏水補修テープでは、柔軟性よりも耐候性や強度を確保するため剛性を大きくし、付着層の厚さを厚くした例を示しており、コンクリート水路の段差のある目地部を跨いで施工すると、柔軟性に欠けるため、時間の経過とともに一方の躯体に付着された付着層がコンクリート水路表面から離脱し、密着性が得られず開口してしまう虞がある。これに対し、本実施例に係る漏水補修テープ２では、図８の（Ａ）に示すように、段差のある目地部を跨いで施工しても、基材３は柔軟で伸縮性を有するため付着層４の変形に追随するので、付着層４の密着性が確保され止水性が向上する。
【実施例２】
【００３２】
図９の（Ａ）、（Ｂ）はそれぞれ、上記実施例に係る漏水補修テープ２について、基材３をラミネートシート・第１タイプ（特殊ラミネートシート（ＰＶＡ連続繊維シート有））とラミネートシート・第２タイプ（特殊ラミネートシート（ＰＶＡ連続繊維シート無））の２種類とし、付着層４の付着性能（接着性能または粘着性能）粘着力を異ならせて実際に製造したサンプルを目地部８に施工した例を示す説明図および要部を拡大して模式的に示す説明図である。表１はこのようにして種類毎に製造されたテープ２の仕様の一覧を示す表である。表１において、接着型テープは、現場で強固な接着力を有する接着剤（エポキシ樹脂系、ウレタン樹脂系）を塗布して設置するテープであり、止水性や長期耐久性が期待できる。一方、粘着型テープは、テープ基材の裏面に粘着剤（改質アスファルト系粘着材）が予め一体化されている。このため、アスファルト系プライマーまたはエポキシ樹脂系プライマーを塗布した後、貼り付けるだけで設置が完了するようになっている。テープ２の基材３は、フッ素樹脂系フィルム、ＰＶＡ連続繊維シート、不織布を一体化した特殊ラミネートの他、同シートでＰＶＡ連続繊維シートを含まないタイプと、アルミフィルムとを選定した。また、粘着型のテープの一部では粘着力の異なる粘着剤を用い、改質アスファルト系粘着材を用いた粘着型テープは、成分に応じて中粘着力タイプ、強粘着力タイプの２種類に分けている（改質アスファルト系粘着材・タイプＩおよび改質アスファルト系粘着材・タイプＩＩ参照）。すなわち、テープ２の種類は、付着層４にエポキシ樹脂系接着材（硬質タイプ）またはウレタン樹脂系接着材（軟質タイプ）を用いたものを接着型テープ、改質アスファルト系粘着材を用いたものを粘着型テープとして区分している。
【００３３】
【表１】
2010133203.tif 000003
【００３４】
漏水補修テープ２の構成を異ならせた仕様（表１の仕様番号１ないし６）の性能確認試験結果を表２に示す。止水性の確認では、単位時間当たりの漏水量を測定した。水路目地を模擬した幅１０ｍｍ×長さ１５０ｍｍの貫通孔１２（図１１参照）を設けたコンクリート板１１（２３０×３００ｍｍ）を作製し、この貫通孔１２をテープ２（長さ（１５０＋α）ｍｍ）で被覆した。φ（径）２００×１０００ｍｍの塩ビパイプ１３（図１２参照）をコンクリート板１１の直上に設置した後、パイプ１３内に水を充填し、水位が１ｍ降下するまでに要した時間を計測した（図１２参照）。コンクリート板１１は、平滑板、摩耗板（選択的摩耗を模擬した凹凸面を有する板：最大高低３．７ｍｍ）の２種類とした。試験の結果、接着型テープ（表１、表２の仕様番号１および２）では漏水は確認されなかった。また、粘着型テープ（表１、表２の仕様番号３ないし６）では、平滑板を用いた試験では漏水は確認されなかったが、摩耗板を用いた試験で粘着剤およびテープ基材による差異がみられた。粘着力が強いほど、また、テープ基材の剛性が低いほど漏水量は小さくなる傾向を示した。一方、水路目地の伸縮に対する追従性の確認では、ひび割れ追従性試験（ＪＳＣＥ−Ｋ５３２準処）を選定して実施した。試験の結果、最大荷重時の変位量は、最小値を示したエポキシ樹脂系接着剤を用いた接着型テープ（表１、表２の仕様番号１）においても１．４５ｍｍであった。この値は延長２ｍの小規模コンクリート水路を想定し、コンクリートの線膨張係数を１．０×１０−５／℃、外気温変化を５０℃と仮定して算出した目地部における伸縮量の１ｍｍを上回っている。また、接着剤・粘着剤の材質が軟らかいほど変位量は大きくなる傾向を示した。
【００３５】
【表２】
2010133203.tif 000004
【００３６】
次に、上記表１および表２に記載の仕様番号３ないし６について、表３に示す粘着型テープの種別毎にひっくり返す方向を１８０°とする１８０°引き剥がし粘着力について試験を行った。その結果を表４に示す。この試験の目的は、粘着型テープ（仕様番号３ないし６）の引き剥がし粘着力を測定することである。この試験は以下の方法で行われた。
（ａ）試験条件：温度２３℃・５０％ＲＨで施工後、３日間養生し試験を実施
（ｂ）粘着テープ種別：表３を参照（試験体寸法は、幅５．０ｃｍ×長さ３０ｃｍ）
（ｃ）プライマー種別：アスファルト系プライマーの刷毛塗りタイプおよびスプレータイプを実施（塗布量４００ｇ／ｍ２）
（ｄ）被着体：高低差３ｍｍ程度の凹凸のある摩耗板を使用
なお、表３において支持体は基材３に、粘着材は付着層４に相当する。
【００３７】
【表３】
2010133203.tif 000005
【００３８】
【表４】
2010133203.tif 000006
【００３９】
表４の結果から、引き剥がし粘着力は仕様番号６が最も高く、次いで、仕様番号５、４となり、仕様番号３については、仕様番号６の引き剥がし粘着力の半分以下となった。また、プライマーについては刷毛塗りタイプに比べ、スプレータイプの方が若干、引き剥がし粘着力が大きくなった。
【実施例３】
【００４０】
次に、上記表１および表２に記載の仕様番号１および２のタイプのテープ、すなわち、接着型テープについて、基材３の種類を異ならせて躯体側のひび割れに対する追従性について試験を行いその結果を得た。接着型テープは、付着層４をエポキシ樹脂系接着材とポリウレタン系シーリング材でそれぞれ構成したテープを用いた。すなわち、試験に用いた供試体は、基材３をラミネートシート・第１タイプ（特殊ラミネートシート（ＰＶＡ連続繊維シート有））、付着層４をエポキシ樹脂系接着材で構成した供試体タイプＡと、基材３をラミネートシート・第１タイプ（特殊ラミネートシート（ＰＶＡ連続繊維シート有））、付着層４をポリウレタン系シーリング材で構成した供試体タイプＢとを用い、図１０の（Ａ）、（Ｂ）に示す試験体１０により試験を行った。エポキシ樹脂系接着材は、重量比が、主剤：硬化剤＝３：１の２液型エポキシ樹脂系接着剤である。この試験の目的は、接着型テープについて躯体側のひび割れに対するひび割れ追従性を測定することである。試験は以下の方法で行った。
（ａ）ひび割れ追従性の測定は、ＪＣＳＥ−Ｋ５３２「表面被覆のひび割れ追従性試験方法」に準じて行った。
（ｂ）ＪＳＣＥ−Ｋ５３２に規定される４０×１２０×１０ｍｍのモルタル試験片１０（図１０の（Ａ）、（Ｂ）参照）の表面をワイヤーブラシにて処理した後、温度２３℃・５０％ＲＨ（相対湿度Relative Humidity）の恒温室内において、エポキシ樹脂系接着材またはポリウレタン系シーリング材を１０００ｇ／ｍ２  モルタル試験片に塗布後、ラミネートシート・第１タイプを貼り付け、材齢７日まで養生を行った。
（ｃ）材齢経過後、万能引張試験機を用いて、載荷速度５ｍｍ／ｍｉｎで載荷し、最大荷重および変位量を測定した。
その結果を表５に示す。
【００４１】
【表５】
2010133203.tif 000007
【００４２】
次に、上記表１および表２に記載の仕様番号３ないし６タイプのテープ、すなわち、粘着型テープについて、基材３の種類を異ならせて躯体側のひび割れに対する追従性について試験を行いその結果を得た。粘着型テープは、付着層４を改質アスファルト系粘着材で構成し、基材３をそれぞれ、ラミネートシート・第１タイプ（特殊ラミネートシート（ＰＶＡ連続繊維シート有））で構成したものを供試体タイプＣとし、フッ素樹脂系フィルムで構成したものを供試体タイプＤとし、アルミフィルムで構成したものを供試体タイプＥとし、図１０の（Ａ）、（Ｂ）に示す試験体により試験を行った。この試験の目的は、粘着型テープについて躯体側のひび割れに対するひび割れ追従性を測定することである。試験は以下の方法で行った。
（ａ）ひび割れ追従性の測定は、ＪＳＣＥ−Ｋ５３２「表面被覆のひび割れ追従性試験方法」に準じて行った。
（ｂ）ＪＳＣＥ−Ｋ５３２に規定される４０×１２０×１０ｍｍのモルタル試験片１０の表面をワイヤーブラシにて処理した後、温度２３℃・５０％ＲＨの恒温室内において、アスファルト系プライマーを４００ｇ／ｍ２  モルタル試験片に塗布後、上記各タイプＣないしＥの種類の異なる基材ごとに貼り付け３日間養生を行った。
（ｃ）養生期間経過後、万能引張試験機を用いて、載荷速度５ｍｍ／ｍｉｎで載荷し、最大荷重および変位量を測定した。
その結果を表６に示す。
【００４３】
【表６】
2010133203.tif 000008
【００４４】
次に、接着型テープ（表１および表２に記載の仕様番号１および２）について、基材３の種類を異ならせた供試体タイプＡおよび供試体タイプＢを用い、図１１に示すコンクリート板１１を利用して図１２に示す試験装置により止水性について試験を行った。供試体タイプＡは、上述のように、基材３をラミネートシート・第１タイプ、付着層４をエポキシ樹脂系接着材で構成した供試体で、供試体タイプＢは、基材３をラミネートシート・第１タイプ、付着層４をポリウレタン系シーリング材で構成した供試体である。この試験の目的は、接着型テープについて止水性能を確認することである。試験は以下の方法で行った。
（ａ）図１１に示す水路目地を模擬した幅１０ｍｍ×長さ１５０ｍｍの貫通孔１２を設けたコンクリート板１１（縦横寸法２３０×３００ｍｍ）を用い、この貫通孔１２を供試体タイプＡ（または供試体タイプＢ）の漏水補修テープ２（長さ（１５０＋α）ｍｍ）で被覆した。径φ２００×１０００ｍｍの塩ビパイプ１３をコンクリート板１１の直上に設置した後、パイプ１３内に水を充填した。水位が１ｍ降下するまでに要した時間を計測し、単位時間当たりの漏水量を算出した。
（ｂ）コンクリート板１１は、平滑板、摩耗板（選択的摩耗を模擬した凹凸面を有する板：最大高低差３．７ｍｍ）の２種類とした。
その結果を表７に示す。
【００４５】
【表７】
2010133203.tif 000009
【実施例４】
【００４６】
次に、粘着型テープ（上記表１および表２に記載の仕様番号３ないし６のタイプのテープ）について、基材３をラミネートシート・第１タイプとし、付着層４を改質アスファルト系粘着材・タイプＩ（中粘着力タイプ）とした供試体タイプＣ−中粘着型と、基材３をラミネートシート・第１タイプとし、付着層４を改質アスファルト系粘着材・タイプＩＩ（強粘着力タイプ）とした供試体タイプＣ−強粘着型と、基材３をフッ素樹脂系フィルムとし、付着層４を改質アスファルト系粘着材・タイプＩＩ（強粘着力タイプ）とした供試体タイプＤ−強粘着型と、基材３をアルミフィルムとし、付着層４を改質アスファルト系粘着材・タイプＩＩ（強粘着力タイプ）とした供試体タイプＥ−強粘着型とのそれぞれのタイプを用い、図１１に示すコンクリート板１１を利用して図１２に示す試験装置により止水性について試験を行った。この試験の目的は、粘着型テープについて止水性能を確認することである。試験は以下の方法で行った。
（ａ）図１１に示す水路目地を模擬した幅１０ｍｍ×長さ１５０ｍｍの貫通孔１２を設けたコンクリート板１１（縦横寸法２３０×３００ｍｍ）を用い、この貫通孔１２を供試体タイプＣ−中粘着型〜供試体タイプＥ−強粘着型の漏水補修テープ２（長さ（１５０＋α）ｍｍ）で被覆した。径φ２００×１０００ｍｍの塩ビパイプ１３をコンクリート板１１の直上に設置した後、パイプ１３内に水を充填した。水位が１ｍ降下するまでに要した時間を計測し、単位時間当たりの漏水量を算出した。
（ｂ）コンクリート板１１は、平滑板、摩耗板（選択的摩耗を模擬した凹凸面を有する板：最大高低差３．７ｍｍ）の２種類とした。
その結果を表８に示す。
【００４７】
【表８】
2010133203.tif 000010
【００４８】
このように、表５および表６に示されたひび割れ追従性の試験結果と表７および表８に示された止水性確認の試験結果とが、表２に反映されている。
【実施例５】
【００４９】
次に、本発明の第２の実施例に係るコンクリート水利構造物の漏水補修材について説明する。本実施例に係る漏水補修材２２は、上記第１の実施例に係る漏水補修テープ２が幅を１００ｍｍとしているのに対し、１５０ｍｍと幅広に構成し、段差部に対する追従性を向上させた点、基材に紫外線に対する高耐久化処理を施し、耐候性の向上を図った点を除き上記第１の実施例に係る漏水補修テープとほぼ同一の構成を備えている。すなわち、表９に示す仕様一覧に記された仕様番号（仕様番号７ないし１０）に応じて基材（支持体）２３と付着層（粘着材）２４とを異ならせて構成される。
【００５０】
【表９】
2010133203.tif 000011
【００５１】
表９に示された仕様番号に対応して構成された漏水補修テープ２２にコンクリートとの付着性、目地の伸縮に対する追従性、止水性の性能評価試験を実施した。仕様番号７は、粘着材が異なる場合を比較するため、粘着材にブチルゴムを使用し性能を比較するために試験を実施した。また、プライマーの塗布を省略する仕様についても併せて実施した。
【００５２】
（ａ）コンクリートとの付着性については、基板１０に摩耗板（水路の摩耗を模擬した凹凸面を有する板：最大凹凸差３．２ｍｍ）を用い、テープを貼り付けてから３日間養生した後、１８０°引き剥がし試験を実施し確認した（表１０の付着性の欄参照）。
（ｂ）目地の伸縮に対する追従性については、図１０の（Ａ）、（Ｂ）に示す試験体１０を作製し、ひび割れ追従性試験（ＪＳＣＥ−Ｋ５３２準処）により、最大荷重時の変位量で確認した（表１０の追従性の欄参照）。
（ｃ）止水性については、図１２に示す止水性試験機を用い、単位時間当たりの漏水量で確認した。基板３１（図１１参照）に摩耗板（縦横寸法２３０×３００ｍｍ：最大凹凸差（最大高低差）２．２ｍｍから３．７ｍｍ）を用い、この基板３１に水路目地を模擬した幅１０ｍｍ×長さ１５０ｍｍの貫通孔３２を設け、この貫通孔３２をテープ２２（長さ（１５０＋α）ｍｍ）で被覆した。漏水量の測定は、径φ２００ｍｍ×１０００ｍｍの塩ビパイプ１３を摩耗板３１の直上に設置した後、パイプ１３内に水を充填し、水が無くなるまでに要した時間から算出した（表１０の止水性の欄参照）。
【００５３】
【表１０】
2010133203.tif 000012
【００５４】
表１０から、１８０°引き剥がし試験の結果、粘着剤の粘着力を上げることで、プライマーを用いなくても高い付着力を確保することが示された。また、支持体（基材）２３に高耐久化処理を施すと、従来の支持体（基材）に比べ、付着力が向上した。
追従性試験の結果、従来のタイプのテープが４．９ｍｍであったのに対し、本実施例のテープは２９．４ｍｍ（プライマー有り）、２７．３ｍｍ（プライマー無し）の追従性を示した。これは粘着剤の変更で追従性が大幅に向上したことを示している。また、プライマーの有無による追従性の差は２．０ｍｍ程度しかなかった。
【００５５】
ところで、水路目地の収縮量は、気温の変化を５０℃（−１０〜４０℃）とした場合、コンクリートの線膨張係数１．０×１０−５／℃から、目地間隔２ｍの水路で１．０ｍｍと算出される。また、目地間隔６．５ｍの水路において、年変動１．６４ｍｍという実測値がある。本実施例に係る漏水補修テープ２２の追従性は、算定伸縮量および実測伸縮量を十分に上回っており、小規模用農業用コンクリート製開水路において、本テープ２２は適用可能と考えられる。
【００５６】
止水性試験の結果、粘着剤の粘着力を上げることで、止水性が向上した。また、本実施例に係るテープ２２では、プライマーを省略した場合、最大凹凸差３．７ｍｍの基板で０．００６ｌ／ｓの漏水が発生したが、最大凹凸差２．２ｍｍの基板では漏水は発生しなかった。このことから、本実施例に係るテープ２２は、水路躯体表面の最大凹凸差が小さい場合、プライマーを省略した施工が可能となり、施工が簡略化される。このように、粘着材をブチルゴムから改質アスファルトに変更することが好ましく、その結果、水路躯体６との付着性が向上すること、並びに水路目地８の伸縮に対する追従性が向上することが確認された。また、基材２３に高耐久化処理を施した支持体（高耐久化アルミフィルム）を用いることで、より優れた性能が得られることを確認した。
【００５７】
なお、上記各実施例では、水利構造物としてコンクリート製の水利構造物である水路について述べたがこれに限られるものではなく、金属製や合成樹脂製の水利構造物に適用可能であることはいうまでもない。また、上記実施例では、付着層４の厚さＴを、コンクリート水路６の表面に生じた凹凸部７の最大高低差Ｄに応じておよそ１〜３ｍｍの厚さとしているがこれに限られるものではなく、コンクリート表面の経年劣化が激しく凹凸部が深くなっているもの対しては、厚さＴを３ｍｍ以上の厚さとしてもよいことはいうまでもない。さらに、上記実施例では、テープ状に形成された漏水補修材２の幅をおよそ１００ｍｍないし１５０ｍｍの範囲としているがこれに限られるものではなく、この範囲の幅より狭くしてもよいし広くしてもよい。また、シート状に形成し、適宜所望の形状にカットして用いてもよい。さらに、上記各実施例では、漏水補修テープ２をコンクリート水路６の目地部８を覆って貼り付けた例を示しているがこれに限られるものではなく、ひび割れ部や穴あき部にも適用可能であることはいうまでもない。また、上記第１の実施例では、テープ２の種類に応じて、付着層４に改質アスファルト系粘着材を用いた粘着型テープでは塗布するプライマーをアスファルト系プライマーとしているが、これに限定されるものではなく、テープ２がエポキシ樹脂系接着材（硬質タイプ）またはウレタン樹脂系接着材（軟質タイプ）を用いた接着型テープの場合、エポキシ樹脂系プライマーまたはウレタン樹脂系プライマーを塗布するようにしてもよいことはいうまでもない。さらに、粘着剤である改質アスファルトの流動性を高めるために、貼り付け時に、粘着剤表面を工業用ドライヤーまたはガストーチで暖めることで粘着力を向上させることができることはいうまでもない。
【産業上の利用可能性】
【００５８】
本発明のコンクリート水利構造物の漏水補修材とそれを用いた漏水補修方法は、例えばダム導水路、放水路、貯水槽、農工業用水路や上下水道管渠等の各種水路系構造物内面の漏水補修対策に漏水補修材を適用する場合に有効であり、土木、建築業界において広く適用することができる。
【図面の簡単な説明】
【００５９】
【図１】本発明の第１の実施例に係るコンクリート水利構造物の漏水補修材を示す要部の断面図である。（実施例１）
【図２】図１の漏水補修材をテープ状にカットし巻回して最終製品とした状態を示す説明図である。（実施例２）
【図３】（Ａ）、（Ｂ）はそれぞれ、図１の漏水補修材をコンクリート水路の目地部を覆って貼り付けた状態を示す斜視図および要部を拡大して示す断面図である。
【図４】図１の漏水補修材をコンクリート水路に沿って目地部を覆って貼り付けた状態を示す説明図である。
【図５】（Ａ）、（Ｂ）はそれぞれ、図１の漏水補修テープをコンクリート水路表面に貼り付けが完了した時点の要部を拡大して示す説明図およびその漏水補修テープが静水圧を受けてコンクリート水路表面に密着した状態を要部を拡大して示す説明図である。
【図６】（Ａ）、（Ｂ）はそれぞれ、コンクリート水路を構成する躯体が伸縮挙動する際に、図１の漏水補修テープが追随する状態を示す説明図である。
【図７】（Ａ）、（Ｂ）はそれぞれ、図１の漏水補修テープと従来の漏水補修テープとの施工例を比較して示す説明図である。
【図８】（Ａ）、（Ｂ）はそれぞれ、図１の漏水補修テープと従来の漏水補修テープとの施工例を比較して示す説明図である。
【図９】（Ａ）、（Ｂ）はそれぞれ、図１の漏水補修テープ２を漏水する目地部に施工した例を示す説明図および要部を拡大して模式的に示す説明図である。
【図１０】（Ａ）、（Ｂ）はそれぞれ、躯体側のひび割れに対する追従性試験に用いた試験体を示す平面図および側面図である。
【図１１】止水性確認試験に用いる基板（コンクリート板）と供試体を示す説明図である。
【図１２】止水性確認試験に用いる試験装置の断面図である。
【符号の説明】
【００６０】
３  基材
４  付着層
６  コンクリート水路（水利構造物）
７  コンクリート水路表面
Ｄ  水利構造物表面の凹凸部の深さ
Ｔ  付着層の厚さ
【図１】
2010133203.tif 000013
【図２】
2010133203.tif 000014
【図３】
2010133203.tif 000015
【図４】
2010133203.tif 000016
【図５】
2010133203.tif 000017
【図６】
2010133203.tif 000018
【図７】
2010133203.tif 000019
【図８】
2010133203.tif 000020
【図９】
2010133203.tif 000021
【図１０】
2010133203.tif 000022
【図１１】
2010133203.tif 000023
【図１２】
2010133203.tif 000024